(57)【要約】【課題】電解質性有効成分を含み、かつ所望の官能を備えるゲル状組成物を提供すること。【解決手段】下記成分（Ａ）ならびに（Ｂ）を含む、ゲル状組成物：（Ａ）電解質性有効成分、およびセルロース誘導体またはその塩を含むポリマー粒子；ならびに（Ｂ）アニオン性水溶性ポリマー。【選択図】なし【特許請求の範囲】
【請求項１】
下記成分（Ａ）ならびに（Ｂ）を含む、ゲル状組成物：
（Ａ）電解質性有効成分、およびセルロース誘導体またはその塩を含むポリマー粒子；ならびに
（Ｂ）アニオン性水溶性ポリマー。
【請求項２】
前記ポリマー粒子が１〜１０００ｎｍの体積分布平均粒子径を有する、請求項１記載のゲル状組成物。
【請求項３】
電解質性有効成分が前記ポリマー粒子内部に含まれる、請求項１または２記載のゲル状組成物。
【請求項４】
前記ポリマー粒子が、以下（ｉ）〜（ｉｉｉ）からなる群より選ばれる１以上の性質を有する、請求項１〜３のいずれか一項記載のゲル状組成物：
（ｉ）粒子膜上の水の接触角が、２０〜７０度である；
（ｉｉ）ポリスチレン基板上の水の接触角に対する、粒子膜上の水の接触角の比率が、０．２〜０．９の範囲内である；および
（ｉｉｉ）電気泳動による移動度の絶対値が２μｍｃｍ／Ｖｓ以上である。
【請求項５】
前記電解質性有効成分が保湿剤または美白剤である、請求項１〜４のいずれか一項記載のゲル状組成物。
【請求項６】
前記セルロース誘導体が、ヒドロキシプロピルセルロース、エチルセルロース、ヒプロメロースおよびそれらのエステル誘導体からなる群より選ばれる１種以上のポリマーである、請求項１〜５のいずれか一項記載のゲル状組成物。
【請求項７】
前記エステル誘導体が、酢酸エステル、酪酸エステル、コハク酸エステル、グリコール酸エステル、プロピオン酸エステル、フタル酸エステル、およびこれらのエステルの２以上の組み合わせからなる群より選ばれるエステル誘導体である、請求項６記載のゲル状組成物。
【請求項８】
前記ポリマー粒子が２種以上のポリマーの混合物を含む、請求項１〜７のいずれか一項記載のゲル状組成物。
【請求項９】
前記アニオン性水溶性ポリマーが、カルボキシル基を含むアニオン性水溶性ポリマーである、請求項１〜８のいずれか一項記載のゲル状組成物。
【請求項１０】
ゲル状組成物が化粧料である、請求項１〜９のいずれか一項記載のゲル状組成物。
【発明の詳細な説明】
【技術分野】
【０００１】
本発明は、ゲル状組成物に関する。
【背景技術】
【０００２】
化粧料には、使用性や安定性等を高め、液だれを防ぐために増粘剤が使用される。例えば、カルボキシビニルポリマーなどのアニオン性水溶性ポリマーは、非常に安価で、増粘性が高く、少量でゲル化することに加え、刺激が少なく、透明性に優れ、べたつきの少ない良好な使用感であることから、スキンケアやヘアケアなど幅広い組成物の基剤増粘に汎用されている。しかしながら、アニオン性水溶性ポリマーの増粘機構は、カルボキシル基等のアニオン性基の中和によるもので、塩などの電解質と共存させると塩析効果により、粘度が著しく低下し、所望の粘度を得ることが困難である（非特許文献１、特許文献１）。このような粘度低下を補うために、アニオン性水溶性ポリマーを多量に配合すると、塗布時にべたつきやヌルつきやべとつきを生じてしまい、使用感が損なわれるという本質的な欠点があった（特許文献２）。
【０００３】
一方で、従来、スキンケアやヘアケアの化粧料には、さまざまな水溶性有効成分が提案されており、その多くが電解質から構成されている。例えば、天然保湿因子の構成成分であるアミノ酸、アミノ酸誘導体であるピロリドンカルボン酸ナトリウム、乳酸、ポリアミノ酸などは、水分保持機能に優れ、肌に潤いを与え、また、アスコルビン酸およびその誘導体、ならびにトラネキサム酸は、美白剤成分として、多くの化粧料に配合されている。したがって、電解質性有効成分およびアニオン性水溶性ポリマーを含み、かつ所望の官能に優れるゲル状組成物の開発が望まれていた。
【０００４】
このような背景の下、特許文献３は、会合性ポリマーの使用による上記問題の解決を提案している。しかしながら、特許文献３のゲル状組成物は、所望の官能を得るには十分ではなく、また、会合性ポリマーという特殊なポリマーを使用するため、コスト面でも不利である。
【０００５】
特許文献４には、加水分解により分解され易いポリ乳酸、ポリグリコール酸、または乳酸・グリコール酸共重合体（生体適合性ポリマー）のいずれかで形成されたナノ粒子の内部または表面の少なくとも一方に生理活性物質を担持した生体適合性ナノ粒子、水溶性高分子、およびｐＨ７以上１０以下の緩衝液を含む液状組成物が記載されている。しかしながら、特許文献４の液状組成物は、生体適合性ナノ粒子の加水分解を所望の期間において抑制するためのものであり、所望の官能（例、塗布時の使用感の向上）を達成するためのものではない。
【先行技術文献】
【特許文献】
【０００６】
【特許文献１】特開平８−９９８５５号公報
【特許文献２】特開２００５−１２００５６号公報
【特許文献３】特開２００２−２８４６６４号公報
【特許文献４】国際公開第２０１２／１６９５１８号
【非特許文献】
【０００７】
【非特許文献１】水溶性ポリマー  環境適応性高分子の技術と市場  株式会社シーエムシー（１９９２）、１２４−１２７
【発明の概要】
【発明が解決しようとする課題】
【０００８】
したがって、本発明の目的は、電解質性有効成分を含み、かつ所望の官能を備えるゲル状組成物を提供することである。
【課題を解決するための手段】
【０００９】
本発明者らは、鋭意検討を行った結果、電解質性有効成分を含むポリマー粒子、およびアニオン性水溶性ポリマーを用いることにより、上記課題を解決できることを見出し、本発明を完成するに至った。先行技術は、ゲル状組成物における電解質性有効成分、およびセルロース誘導体またはその塩を含むポリマー粒子の使用、ならびに当該ポリマー粒子およびアニオン性水溶性ポリマーの併用を記載も示唆もしていない。
【００１０】
すなわち、本発明は、以下のとおりである。
〔１〕下記成分（Ａ）ならびに（Ｂ）を含む、ゲル状組成物：
（Ａ）電解質性有効成分、およびセルロース誘導体またはその塩を含むポリマー粒子；ならびに
（Ｂ）アニオン性水溶性ポリマー。
〔２〕前記ポリマー粒子が１〜１０００ｎｍの体積分布平均粒子径を有する、〔１〕のゲル状組成物。
〔３〕電解質性有効成分が前記ポリマー粒子内部に含まれる、〔１〕または〔２〕のゲル状組成物。
〔４〕前記ポリマー粒子が、以下（ｉ）〜（ｉｉｉ）からなる群より選ばれる１以上の性質を有する、〔１〕〜〔３〕のいずれかのゲル状組成物：
（ｉ）粒子膜上の水の接触角が、２０〜７０度である；
（ｉｉ）ポリスチレン基板上の水の接触角に対する、粒子膜上の水の接触角の比率が、０．２〜０．９の範囲内である；および
（ｉｉｉ）電気泳動による移動度の絶対値が２μｍｃｍ／Ｖｓ以上である。
〔５〕前記電解質性有効成分が保湿剤または美白剤である、〔１〕〜〔４〕のいずれかのゲル状組成物。
〔６〕前記セルロース誘導体が、ヒドロキシプロピルセルロース、エチルセルロース、ヒプロメロースおよびそれらのエステル誘導体からなる群より選ばれる１種以上のポリマーである、〔１〕〜〔５〕のいずれかのゲル状組成物。
〔７〕前記エステル誘導体が、酢酸エステル、酪酸エステル、コハク酸エステル、グリコール酸エステル、プロピオン酸エステル、フタル酸エステル、およびこれらのエステルの２以上の組み合わせからなる群より選ばれるエステル誘導体である、〔６〕のゲル状組成物。
〔８〕前記ポリマー粒子が２種以上のポリマーの混合物を含む、〔１〕〜〔７〕のいずれかのゲル状組成物。
〔９〕前記アニオン性水溶性ポリマーが、カルボキシル基を含むアニオン性水溶性ポリマーである、〔１〕〜〔８〕のいずれかのゲル状組成物。
〔１０〕ゲル状組成物が化粧料である、〔１〕〜〔９〕のいずれかのゲル状組成物。
【発明の効果】
【００１１】
本発明のゲル状組成物は、電解質性有効成分が電解質であっても増粘性を維持できるという効果を奏する。本発明のゲル状組成物はまた、使用性および保存安定性が良好であり、べたつきやぬるつきが抑えられているという特徴を有する。
【図面の簡単な説明】
【００１２】
【図１】図１は、参考例１で得られた粒子の走査型電子顕微鏡写真を示す図である（参考例１を参照）。
【図２】図２は、参考例３で調製した粒子の自然乾燥後の走査型電子顕微鏡写真を示す図である（参考試験例３を参照）。
【発明を実施するための形態】
【００１３】
１．ゲル状組成物
本発明は、下記成分（Ａ）ならびに（Ｂ）を含む、ゲル状組成物を提供する：
（Ａ）電解質性有効成分、およびセルロース誘導体またはその塩を含むポリマー粒子；ならびに
（Ｂ）アニオン性水溶性ポリマー。
【００１４】
（Ａ）電解質性有効成分を含むポリマー粒子
（Ａ１）ポリマー粒子
ポリマー粒子は、ポリマーを構成成分として含む。ポリマー粒子を構成するポリマーは、ポリマー粒子の形態を安定化できるものである限り特に限定されず、同種のモノマー単位から構成されるホモポリマー、または異種のモノマー単位から構成されるヘテロポリマー（例、ランダムコポリマー、交互コポリマー、ブロックコポリマー、グラフトコポリマー、クシ型コポリマー）である。このようなポリマーはまた、主鎖が直線状である線状ポリマー、または主鎖が非直線状である分岐ポリマー（例、グラフトポリマー、クシ型ポリマー、ハイパーブランチポリマー、ラダーポリマー）であるが、線状ポリマーが好ましい。
【００１５】
ポリマー粒子を構成するポリマーは、ポリマー粒子の形態を安定化できる任意の重量平均分子量を有するものである限り特に限定されず、例えば、１０，０００以上、好ましくは２０，０００以上、より好ましくは３０，０００以上、さらにより好ましくは４０，０００以上である。重量平均分子量はまた、材料の入手のし易さ等の観点から、例えば１，０００，０００以下、８００，０００以下、６００，０００以下、４００，０００以下、３００，０００以下、または２００，０００以下であってもよい。
【００１６】
ポリマー粒子を構成するポリマーは、１種のみのポリマー、または２種以上（例、２種、３種、４種または５種）のポリマーの混合物である。
【００１７】
ポリマー粒子を構成するポリマーはまた、天然ポリマー（例、微生物、植物または動物由来ポリマー）、半合成ポリマー、または合成ポリマーである。天然ポリマーとしては、例えば、多糖類（例、セルロース、グアーガム、ローカストビーンガム、クインシードガム、カラギーナン、ペクチン、マンナン、デンプン、寒天、ザンサンガム、サクシノグリカン、カードラン、ヒアルロン酸、デキストラン）、タンパク質（例、ゼラチン、カゼイン、アルブミン、コラーゲン、アルギン酸）、ポリヌクレオチド鎖（例、ＤＮＡ、ＲＮＡ）、およびそれらの塩が挙げられる。半合成ポリマーとしては、例えば、上記多糖類の修飾により得られる修飾多糖類〔例、セルロース誘導体、デンプン誘導体（例、可溶化デンプン、カルボキシメチルデンプン）〕、上記タンパク質の修飾により得られる修飾タンパク質〔例、アルギン酸系ポリマー（例、アルギン酸プロピレングリコールエステル）〕、およびそれらの塩が挙げられる。合成ポリマーとしては、例えば、ビニル系ポリマー、ポリアルキレンオキサイド〔例、ポリエチレンオキサイド（ＰＥＯ）、ポリプロピレンオキサイド（ＰＰＯ）、ポリブチレンオキサイド（ＰＢＯ）〕、ポリアルキレングリコール〔例、ポリエチレングリコール（ＰＥＧ）、ポリプロピレングリコール（ＰＰＧ）、ポリブチレングリコール（ＰＢＧ）〕、およびそれらのコポリマー、ならびにそれらの塩が挙げられる。
【００１８】
塩としては、例えば、金属塩、酸付加塩、および塩基との塩が挙げられる。金属塩としては、例えば、一価の金属（例、ナトリウム、およびカリウム）との塩、ならびに二価の金属（例、カルシウム、およびマグネシウム）との塩が挙げられる。酸付加塩としては、例えば、無機酸（例、塩化水素、臭化水素、硫酸、およびリン酸）との塩、ならびに有機酸（例、酢酸、乳酸、クエン酸、酒石酸、マレイン酸、フマル酸、およびモノメチル硫酸）との塩が挙げられる。塩基との塩としては、例えば、無機塩基（例、アンモニア）との塩、ならびに有機塩基（例、エチレンジアミン、プロピレンジアミン、エタノールアミン、モノアルキルエタノールアミン、ジアルキルエタノールアミン、ジエタノールアミン、トリエタノールアミン）との塩が挙げられる。
【００１９】
ポリマー粒子を構成するポリマーは、セルロース誘導体またはその塩を含む。セルロース誘導体としては、例えば、ヒドロキシアルキルセルロース、ヒドロキシセルロース、カルボキシアルキルセルロース、カルボキシセルロース、アルキルセルロース、ヒドロキシアルキルアルキルセルロース、カチオン化セルロース、疎水化セルロース、ならびにそれらのエステル誘導体、およびセルロースのエステル誘導体が挙げられる。ヒドロキシアルキルセルロース、カルボキシアルキルセルロース、アルキルセルロース、およびヒドロキシアルキルアルキルセルロースにおけるアルキルとしては、炭素原子数１〜１２のアルキルが好ましく、炭素原子数１〜６のアルキルがより好ましく、炭素原子数１〜４のアルキルがさらに好ましい。上記炭素原子数に置換基の炭素原子数は含まれない。炭素原子数１〜１２のアルキルとしては、例えば、メチル、エチル、ｎ−プロピル、ｉ−プロピル、ｎ−ブチル、ｓ−ブチル、イソブチル、ｔ−ブチル、ペンチル、ヘキシル、ヘプチル、オクチル、ノニル、デシル、ドデシルが挙げられる。
【００２０】
ヒドロキシアルキルセルロースとしては、例えば、ヒドロキシメチルセルロース、ヒドロキシエチルセルロース、ヒドロキシプロピルセルロース、ヒドロキシブチルセルロース、ヒドロキシペンチルセルロース、及びヒドロキシヘキシルセルロースが挙げられる。
【００２１】
カルボキシアルキルセルロースとしては、例えば、カルボキシメチルセルロース、カルボキシエチルセルロース、カルボキシプロピルセルロース、カルボキシブチルセルロース、カルボキシペンチルセルロース、及びカルボキシヘキシルセルロースが挙げられる。
【００２２】
アルキルセルロースとしては、例えば、メチルセルロース、エチルセルロース、プロピルセルロース、ブチルセルロース、ペンチルセルロース、及びヘキシルセルロースが挙げられる。
【００２３】
ヒドロキシアルキルアルキルセルロースは、ヒドロキシアルキルおよびアルキルの双方を有するセルロースである。ヒドロキシアルキルアルキルセルロースとしては、例えば、ヒドロキシメチルおよびアルキルを有するセルロース（例、ヒドロキシメチルメチルセルロース、ヒドロキシメチルエチルセルロース、ヒドロキシメチルプロピルセルロース、ヒドロキシメチルブチルセルロース）、ヒドロキシエチルおよびアルキルを有するセルロース（例、ヒドロキシエチルメチルセルロース、ヒドロキシエチルエチルセルロース、ヒドロキシエチルプロピルセルロース、ヒドロキシエチルブチルセルロース）、ヒドロキシプロピルおよびアルキルを有するセルロース（例、ヒドロキシプロピルメチルセルロース（ヒプロメロース）、ヒドロキシプロピルエチルセルロース、ヒドロキシプロピルプロピルセルロース、ヒドロキシプロルブチルセルロース）、ヒドロキシブチルおよびアルキルを有するセルロース（例、ヒドロキシブチルメチルセルロース、ヒドロキシブチルエチルセルロース、ヒドロキシブチルプロピルセルロース、及びヒドロキシブチルブチルセルロース）が挙げられる。
【００２４】
カチオン化セルロースとは、カチオン性基を有するセルロースまたはその誘導体をいう。カチオン性基としては、例えば、トリアルキルアンモニウムが挙げられる。トリアルキルアンモニウムにおける３つのアルキルは、同一であっても異なっていてもよく、ヒドロキシアルキルセルロース、カルボキシアルキルセルロース、アルキルセルロース、およびヒドロキシアルキルアルキルセルロースにおける上述したアルキルと同様であり、好ましい範囲も同様である。
【００２５】
疎水化セルロースとは、疎水性基を有するセルロースまたはその誘導体をいう。疎水化セルロースとしては、例えば、アセチル化セルロースが挙げられる。
【００２６】
エステル誘導体は、上記セルロース誘導体におけるヒドロキシ中の水素原子がＲ−Ｃ（＝Ｏ）−（Ｒは、置換されていてもよい１価の基を示す。）により置換されてエステル部分を形成する誘導体である。エステル部分は、セルロース中に１以上存在していればよく、セルロースの全てモノマー単位中に必ずしも存在する必要はないが、セルロースの全てのモノマー単位中に１〜３個等の所定の数のエステル部分が存在していてもよい。Ｒにより示される１価の基としては、例えば、１価の鎖状炭化水素基（例、アルキル、アルケニル、およびアルキニル）、１価の脂環式炭化水素基（例、シクロアルキル、シクロアルケニル、シクロアルキニル）、１価の芳香族炭化水素基（例、フェニル、ナフチル等のアリール）、１価の芳香族複素環基（例、ピレニル、ピロリル、フラニル、チオフェニル、ピリジニル、ピリダジニル、ピリミジニル、ピラジニル、トリアジニル）、１価の非芳香族複素環基（例、オキシラニル、アジリジニル、アゼチジニル、オキセタニル、チエタニル、ピロリジニル、ジヒドロフラニル、テトラヒドロフラニル）、およびそれらの２以上（例、２、３または４）の組み合わせが挙げられる。１価の基は、好ましくは炭素原子数１〜１２であり、より好ましくは炭素原子数１〜１０であり、さらにより好ましくは炭素原子数１〜６である。これらの中でも、１価の基としては、アルキル、シクロアルキル（例、シクロプロピル、シクロブチル、シクロペンチル、シクロヘキシル）、アリール（例、フェニル、ナフチル）が好ましく、アルキルがより好ましい。上記１価の基としてのアルキルの例および好ましい例は、ヒドロキシアルキルセルロース、カルボキシアルキルセルロース、アルキルセルロース、およびヒドロキシアルキルアルキルセルロースにおける上述したアルキルと同様である。
【００２７】
Ｒとしての１価の基が有していてもよい置換基としては、例えば、ハロゲン原子（例、フッ素原子、塩素原子、臭素原子、ヨウ素原子）、カルボキシ、スルホ、シアノ、ニトロ、メルカプト、オキソ、グアニジノ、ヒドロキシ、アルキル、アルキルオキシ、アルキルカルボニル、アルキルオキシカルボニル、アルキルカルボニルオキシ、アルキルでモノもしくはジ置換されていてもよいアミノ（例、アミノ）、およびアルキルでモノもしくはジ置換されていてもよいアミノ−カルボニル（例、アミド）が挙げられる。アルキル、アルキルオキシ、アルキルカルボニル、アルキルオキシカルボニル、アルキルカルボニルオキシ、アルキルでモノもしくはジ置換されていてもよいアミノ、およびアルキルでモノもしくはジ置換されていてもよいアミノ−カルボニルにおけるアルキルの例および好ましい例は、ヒドロキシアルキルセルロース、カルボキシアルキルセルロース、アルキルセルロース、およびヒドロキシアルキルアルキルセルロースにおける上述したアルキルと同様である。
【００２８】
より具体的には、エステル誘導体としては、例えば、酢酸エステル（例、セルロースモノアセテート、セルロースジアセテート、セルローストリアセテート）、酪酸エステル、コハク酸エステル、グリコール酸エステル、プロピオン酸エステル、フタル酸エステル、およびこれらのエステルの２以上の組み合わせが挙げられる。特に好ましいエステル誘導体の例は、酢酸セルロース、（酢酸／プロピオン酸）セルロース、（酢酸／酪酸）セルロース、酢酸フタル酸セルロース、（酢酸／コハク酸）ヒドロキシプロピルメチルセルロースである。
【００２９】
セルロース誘導体またはその塩は、当該分野で公知の任意の方法により作製することができる。例えば、種々のグルコース誘導体が知られているので、このようなグルコース誘導体を適宜重合することにより、セルロース誘導体を得ることができる。また、セルロースについて種々の修飾法が知られているため、セルロースを適宜修飾することにより、このようなセルロース誘導体を得ることもできる。
【００３０】
好ましい実施形態では、ポリマー粒子は、２種以上のポリマーの混合物を含む。２種以上のポリマーの混合物を含むことで、親水性物質となじみのよい親水性部位を粒子内部に持ちつつ、粒子表面を適度な疎水性を付加することができるという利点がある。好ましくは、２種以上のポリマーの混合物は、親水性ポリマーおよび疎水性ポリマーを含む２種以上（例、２種、３種、４種、または５種）のポリマーの混合物である。
【００３１】
本発明では、親水性ポリマーとは、水溶液（好ましくは水）に対する溶解度が１％（ｗｔ）以上のポリマーをいう。水溶性ポリマーについて、水溶液（好ましくは水）に対する溶解度は、好ましくは５％（ｗｔ）以上であり、より好ましくは７％（ｗｔ）以上である。親水性ポリマーとしては、例えば、ヒドロキシアルキル、ヒドロキシ、カルボキシアルキル、カルボキシ、またはカチオン性基で置換されたサッカリドをモノマー単位として含むポリマーが挙げられる。親水性ポリマーとしては、それが有する具体的な置換基等の種類にもよるが、ヒドロキシアルキルセルロース、ヒドロキシセルロース、カルボキシアルキルセルロース、例えば、カルボキシセルロース、カチオン化セルロース、およびそれらのエステル誘導体、ならびにそれらの塩が挙げられる。
【００３２】
好ましくは、親水性ポリマーは、有機溶媒に移行し易い親水性ポリマー（両親媒性ポリマー）であってもよい。両親媒性ポリマーとは、一つの分子内に親水性官能基からなる集合部位と疎水性官能基からなる集合部位を有し、界面活性剤のように水油界面でポリマーミセルを形成するものをいう。両親媒性ポリマーとしては、例えば、ヒドロキシアルキル、カルボキシアルキル、またはカチオン性基で置換されたサッカリドをモノマー単位として含むポリマーが挙げられる。両親媒性ポリマーとしては、それが有する具体的な置換基等の種類にもよるが、例えば、ヒドロキシアルキルセルロース、カルボキシアルキルセルロース、カチオン化セルロース、およびそれらのエステル誘導体、ならびにそれらの塩が挙げられる。
【００３３】
本発明では、疎水性ポリマーとは、水溶液（好ましくは水）に対する溶解度が１％（ｗｔ）未満のポリマーをいう。水溶性ポリマーについて、水溶液（好ましくは水）に対する溶解度は、好ましくは０．１％（ｗｔ）以下であり、より好ましくは０．０１％（ｗｔ）以下である。疎水性ポリマーとしては、それが有する具体的な置換基等の種類にもよるが、例えば、アルキルセルロース、ヒドロキシアルキルアルキルセルロース、疎水化セルロース、およびそれらのエステル誘導体、ならびにそれらの塩が挙げられる。
【００３４】
（Ａ２）電解質性有効成分
成分（Ａ）において、電解質性有効成分は、ポリマー粒子の内部に含まれる。ポリマー粒子を溶液で複数回洗浄した後であっても、電解質性有効成分がポリマー粒子に含まれることが確認されているためである。ポリマー粒子に含まれる電解質性有効成分は、ポリマーと共有結合しておらず、ポリマーから遊離している。１種または２種以上（例、２種、３種、４種）の電解質性有効成分がポリマー粒子中に含まれていてもよい。有効成分は、ポリマー粒子内において、溶液（水溶液、または有機溶媒）中に分散して存在することができる。本発明の粒子はまた、有効成分に加えて、添加剤（例、メチルバラベン等の保存剤、抗酸化剤）等の他の成分を含んでいてもよい。
【００３５】
電解質性有効成分は、極性溶媒（例、水溶液）中でイオン性物質として存在することができる。イオン性物質としては、例えば、アニオン性部分を有するアニオン性物質、カチオン性部分を有するカチオン性物質、ならびにアニオン性部分およびカチオン性部分の双方を有する両イオン性物質が挙げられる。アニオン性部分としては、例えば、カルボキシレート基、ホスフェート基、スルホネート基、サルフェート基、二トレート基が挙げられる。カチオン性部分としては、例えば、アンモニウム基、ホスホニウム基、グアニジノ基、イミダゾイル基が挙げられる。アンモニウム基、およびホスホニウム基中の水素原子は、炭化水素基（例、上述したようなアルキル）等の基で置換（例、モノ置換、ジ置換、トリ置換）されていてもよい。
【００３６】
電解質性有効成分としては、例えば、低分子化合物が挙げられる。
【００３７】
用語「低分子化合物」とは、分子量１５００以下の化合物をいう。低分子化合物は、天然化合物または合成化合物である。低分子化合物の分子量は、１２００以下、１０００以下、９００以下、８００以下、７００以下、６００以下、５００以下、４００以下、または３００以下であってもよい。低分子化合物の分子量はまた、３０以上、４０以上、または５０以上であってもよい。低分子化合物としては、例えば、アミノ酸、オリゴペプチド、ビタミン、ヌクレオシド、ヌクレオチド、オリゴヌクレオチド、単糖、オリゴ糖、脂質、脂肪酸、およびそれらの代謝物、ならびにそれらの塩（例、上述したような金属塩、酸付加塩、および塩基との塩）が挙げられる。
【００３８】
有効成分は、水溶性成分であっても疎水性成分であってもよい。有効成分としての水溶性成分は、後述する粒子の製造方法において用いられる有機溶媒よりも水溶液（好ましくは水）に溶解し易い成分である。有効成分としての疎水性成分は、後述する粒子の製造方法において用いられる水溶液（好ましくは水）よりも有機溶媒に溶解し易い成分である。有効成分としては、例えば、アラントイン、アルブチン、セラミド、コウジ酸、エラグ酸、アミノ酸、アミノ酸誘導体、ペプチド、オリゴペプチド、ビタミン、ビタミン誘導体、ヌクレオシド、ヌクレオチド、オリゴヌクレオチド、単糖、オリゴ糖、ホルモン、神経伝達物質、およびそれらの代謝物、ならびにそれらの塩が挙げられる。
【００３９】
好ましくは、電解質性有効成分は外用剤である。外用剤としては、例えば、保湿剤、美白剤、育毛剤が挙げられる。
【００４０】
保湿剤としては、例えば、ピロリドンカルボン酸、ポリアスパラギン酸、３−アセチル−２−エトキシカルボニル−２−メチル−１，３−チアゾリジン−４−カルボン酸、アミノ酸（例、グルタミン酸、アスパラギン酸、アルギニン、リジン、ヒスチジン、オルニチン、グリシン、アラニン、バリン、ロイシン、イソロイシン、セリン、スレオニン、アスパラギン、グルタミン、システイン、シスチン、メチオニン、フェニルアラニン、チロシン、トリプトファン、プロリン、ヒドロキシプロリン）、グリシルグリシン、アラニルグルタミン、ジペプチド−２（バリルトリプトファン）、ジペプチド−４（システニルグリシン）、ジペプチド−８（アラニルヒドロキシプロリン）、ジペプチド−９（グルタミルリジン）、ジペプチド−１１（システニルリジン）、ジペプチド−１７（グリシルプロリン）、ジペプチド−１９（ロイシルグルタミン酸）、ならびにそれらの塩が挙げられる。
【００４１】
美白剤としては、例えば、ビタミンＣ、ビタミンＣ誘導体（例、Ｌ−アスコルビン酸  ２−グリコシド等のビタミンＣ配糖体）、システイン、トラネキサム酸、ハイドロキノン、アルブチン、セラミド、コウジ酸、エラグ酸、植物抽出物、ならびにそれらの塩が挙げられる。
【００４２】
育毛剤としては、例えば、パントテン酸およびその誘導体、アラントイン、ビオチン、モノニトログアヤコール、アデノシン、ペンタデカン酸グリセリド、ジアルキルモノアミン誘導体、コレウスエキス、クロロフィル、感光素、エストラジオール、エチニルエストラジオール、塩酸ピリドキシン、チオキソロン、ミノキシジル、硫黄、有機硫黄物質、ジペプチド−９（グルタミルリジン）、ならびにそれらの塩が挙げられる。
【００４３】
ポリマー粒子の重量（粒子を構成するポリマーおよび有効成分の総重量）に対する有効成分の重量の割合は、ポリマー粒子を構成するポリマーおよび電解質性有効成分の種類、ならびに粒子の作製方法の条件等によって変動することから、特に限定されるものではないが、例えば０．０１〜８０％である。本発明の粒子の重量に対する有効成分の重量の割合は、好ましくは０．０５〜４０％、より好ましくは０．１〜１５％、さらにより好ましくは０．２〜１４％、特に好ましくは０．５〜１２％または１．０〜１０％である。あるいは、本発明の粒子の内部における有効成分の濃度は、例えば０．０１〜５０％（ｗｔ）、好ましくは０．０２〜４０％（ｗｔ）、より好ましくは０．０５〜３０％（ｗｔ）、さらにより好ましくは０．１〜２０％（ｗｔ）であってもよい。
電解質性有効成分の重量の測定は、当該分野で公知の任意の方法により行うことができる。このような方法としては、例えば、高速液体クロマトグラフィー（ＨＰＬＣ）、分光光度計（例、ＵＶ−ＶＩＳ分光光度計）を用いた方法が挙げられる。また、有効成分の濃度は、ポリマー粒子の製造において用いられる、有効成分を含む水溶液、または有効成分および第２ポリマーの双方を含む水溶液中の有効成分の濃度から評価することもできる。
【００４４】
本発明の粒子はまた、界面活性剤（例、ソルビタンモノオレート）、残留有機溶媒（例、ヘキサン等の炭化水素化合物）等の所定の成分（例、先行技術において粒子の製造に必要とされる成分）を実質的に含まないものであってもよい。本発明の粒子は、その製造方法においてこれらの成分を本質的に使用する必要がないため、これらの成分の混入を回避することができる。本発明の粒子において、表現「実質的に含まない」とは、本発明の粒子が所定の成分を完全に含まないこと、または本発明の粒子が所定の成分を含む場合であっても３．０％（ｗｔ）以下の量で含むことを意味する。好ましくは、表現「実質的に含まない」は、「完全に含まない」ことを意味する。表現「実質的に含まない」に関して、本発明の粒子は、所定の成分を含む場合、好ましくは、２．０％（ｗｔ）以下、より好ましくは、１．５％（ｗｔ）以下、さらにより好ましくは、１．０％（ｗｔ）以下、特に好ましくは０．５％（ｗｔ）以下、０．４％（ｗｔ）以下、０．３％（ｗｔ）以下、０．２％（ｗｔ）または０．１％（ｗｔ）以下の量で含む。より具体的には、本発明の粒子は、界面活性剤および残留有機溶媒の一方を実質的に含まないことが好ましく、界面活性剤および残留有機溶媒の双方を実質的に含まないことがより好ましい。
【００４５】
本発明の粒子はまた、後述するように、アセトン、アルコール（例、メタノール）、またはアセトンを多く含んでいてもよいアセトン・アルコール混液を、好ましい有機溶媒として用いることにより製造することができる。したがって、本発明の粒子は、アセトン、アルコール、またはアセトン・アルコール混液以外の有機溶媒を実質的に含まないものであってもよい。本発明の粒子の製造方法によれば、このような粒子を製造することができるが、従来の粒子の製造方法では、通常、このような粒子を製造することができない。
【００４６】
（Ａ３）電解質性有効成分を含むポリマー粒子のさらなる特徴
ポリマー粒子は、電解質性有効成分に加えて、他の成分を含んでいてもよい。他の成分としては、例えば、電解質性有効成分の安定化剤（例、抗酸化剤）、界面活性剤、分散剤が挙げられる。
【００４７】
ポリマー粒子は、１〜１０００ｎｍの体積分布平均粒子径を有していてもよい。体積分布平均粒子径は、好ましくは５ｎｍ以上、より好ましくは１０ｎｍ以上、さらにより好ましくは２０ｎｍ以上、または５０ｎｍ以上である。体積分布平均粒子径はまた、好ましくは９００ｎｍ以下、より好ましくは８００ｎｍ、７００ｎｍ、６００ｎｍ、５００ｎｍ、または４００ｎｍ以下である。
体積分布平均粒子径の測定は、レーザー回折法により粒度分布を計測することにより行うことができる。好ましくは、レーザー回折法による粒度分布の計測は、レーザー回折式粒度分布計（Ｍａｌｖｅｒｎ  Ｉｎｓｔｒｕｍｅｎｔｓ  Ｌｔｄ．製、ＺｅｔａｓｉｚｅｒＮａｎｏＳ）を用いて行うことができる。
【００４８】
ポリマー粒子はまた、粒子膜上の水の接触角が２０〜７０度である性質を有していてもよい。粒子膜上の水の接触角が２０度以上であれば、適度な親水性を有し、角層における細胞間脂質への有効成分の分配が向上するため、好ましい。また、粒子膜上の水の接触角が７０度以下であれば、適度な疎水性を有し、角層における細胞間脂質へのなじみが良くなるため、好ましい。上記接触角は、好ましくは２５度以上、より好ましくは３０度以上、さらにより好ましくは３５度以上、特に好ましくは４０度以上であってもよい。上記接触角はまた、好ましくは６５度以下、より好ましくは６０度以下、さらにより好ましくは５５度以下、特に好ましくは５０度以下であってもよい。上記比率の算出の際、接触角として、内角が測定される。
粒子膜上の水の接触角の測定は、以下のとおり行うことができる。先ず、ポリマー粒子の膜（粒子膜）を得る。例えば、ポリマー粒子を含む溶液をポリスチレン基板上に滴下し、適温（例、室温（２７℃等））にて自然乾燥させて、ポリスチレン基板を完全に覆うポリマー粒子の膜（粒子膜）を得る。次に、このようにして得られた粒子膜に２０μＬの水滴を滴下した後、側面から画像を撮影する。その画像から接触角の値を計測する。
【００４９】
ポリマー粒子は、ポリスチレン基板上の水の接触角に対する、粒子膜上の水の接触角の比率が、０．２〜０．９の範囲内である性質を有していてもよい。当該比率が０．２以上であれば、ポリスチレン基板表面に対する適度な親水性を有するということができる。この場合、水を含む処方中への配合において分離し難くなると考えられる。したがって、当該比率が０．２以上であることが好ましい。また、当該比率が０．９以下であれば、適度な疎水性を有するということができる。この場合、油を含む処方中への配合において分離し難くなると考えられる。したがって、当該比率が０．９以下であることが好ましい。上記比率は、好ましくは０．３以上、より好ましくは０．４以上、さらにより好ましくは０．５以上であってもよい。上記比率はまた、好ましくは０．８以下、より好ましくは０．７以下、さらにより好ましくは０．６以下であってもよい。上記比率の算出の際、接触角として、内角が測定される。
粒子膜上の水の接触角の測定は、上記と同様にして行うことができる。
ポリスチレン基板上の水の接触角の測定は、以下のとおり行うことができる。ポリスチレン基板上に２０μＬの水滴を滴下した後、粒子膜上の水の接触角の測定と同じ上記方法により、接触角の値を計測する。
粒子膜上の水の接触角の値をポリスチレン基板上の水の接触角の値で除算することにより、ポリスチレン基板上の水の接触角に対する、粒子膜上の水の接触角の比率を算出することができる。
【００５０】
ポリマー粒子はまた、電気泳動による移動度の絶対値が２μｍｃｍ／Ｖｓ以上である性質を有していてもよい。当該絶対値が０．２２μｍｃｍ／Ｖｓ以上であれば、粒子は完全なゲル状表面を有するのではなく、有効成分を粒子内部に保持できるため、好ましい。したがって、ポリマー粒子は、表面がゲル状ではなく境界をしっかりともった性質を有する。上記移動度の絶対値は、好ましくは２．５μｍｃｍ／Ｖｓ以上、より好ましくは３．０μｍｃｍ／Ｖｓ以上、さらにより好ましくは３．５μｍｃｍ／Ｖｓ以上であってもよい。上記移動度の絶対値はまた、好ましくは６．０μｍｃｍ／Ｖｓ以下であってもよい。当該絶対値が６．０μｍｃｍ／Ｖｓ以下であれば、粒子は硬質で媒体を通さない表面特性（例、ポリスチレン粒子の表面特性）を有するのではなく、皮膚表面等の生体組織と接触した際に適切なタイミングで媒体とともに有効成分を放出できるような表面特性を有することから、好ましい。当該絶対値は、より好ましくは５．５μｍｃｍ／Ｖｓ以下、さらにより好ましくは５．０μｍｃｍ／Ｖｓ以下であってもよい。
電気泳動によるポリマー粒子の電気泳動による移動度の測定は、１ｍＭ  ＮａＣｌ水溶液中のポリマー粒子を、ＺｅｔａｓｉｚｅｒＮａｎｏＳ（Ｍａｌｖｅｒｎ  Ｉｎｓｔｒｕｍｅｎｔｓ  Ｌｔｄ．製）を用いて、その移動度を解析することにより行うことができる（好ましくは、１ｍＭ  ＮａＣｌ水溶液中で移動度を測定）。
【００５１】
ポリマー粒子はまた、複合粒子であっても非複合粒子であってもよい。用語「複合粒子」とは、２以上の異種粒子が結合（例、吸着、付着）することにより形成される粒子凝集物をいう。このような複合粒子は、所定の方法（例、造粒法、粒子複合化法）により２以上の異種粒子から製造することができる。一方、非複合粒子は、このような複合粒子ではなく、２以上の異種粒子が結合することにより形成されるものではない。ポリマー粒子は、複合粒子または非複合粒子のいずれの形態においても好適に使用することができるが、ナノ粒子として十分に小さいサイズ（例、５００ｎｍ以下）に自由に設計できることを利点の一つとし、また、非複合粒子の形態であっても所望の特性を十分に発揮できることから、好ましくは、非複合粒子の形態で用いることができる。
【００５２】
ポリマー粒子はまた、硬質または軟質の表面を有していてもよい。ポリマー粒子はまた、真球状、楕円状、ゴルフボール状、ヤヌス粒子状等の形状を有していてもよいが、好ましくは真球状の形状を有する。ポリマー粒子のこれらの性質は、走査型電子顕微鏡で外観を観察することにより確認することができる。
【００５３】
ポリマー粒子はまた、高い液状安定性を有する。例えば、ポリマー粒子は、冷蔵（例、４℃）にて６月以上、１２月以上、または１８月以上保存した後も、凝集することなく粒子状態を維持することができる。
【００５４】
ポリマー粒子は、粉末化することが可能である。粉末化する方法としては、例えば、凍結乾燥、スプレードライ、流動層造粒、攪拌造粒、超臨界造粒、自然乾燥が挙げられる。ポリマー粒子はまた、粉末化後に溶媒（例えば、後述する溶媒、好ましくは、水等の水溶液）に分散可能であるという性質を有する。
【００５５】
ポリマー粒子は、液状形態、または粉末化形態において提供することができるが、好ましくは粉末化形態で提供される。
【００５６】
（Ｂ）アニオン性水溶性ポリマー
アニオン性水溶性ポリマーは、１種または２種以上のアニオン性基を含む水溶性ポリマーである。アニオン性基としては、カルボキシル基、リン酸基、スルホン酸基、硫酸基が挙げられる。
【００５７】
アニオン性水溶性ポリマーは、所望の粘度を発揮できる任意の重量平均分子量を有するものである限り特に限定されない。アニオン性水溶性ポリマーの重量平均分子量は、例えば、６，０００以上、好ましくは８，０００以上、より好ましくは９，０００以上、さらにより好ましくは１０，０００以上である。重量平均分子量はまた、材料の入手のし易さ等の観点から、例えば、１０，０００，０００以下、８，０００，０００以下、または６，０００，０００以下であってもよい。
【００５８】
アニオン性水溶性ポリマーとしては、カルボキシル基を含む水溶性ポリマーが好ましい。カルボキシル基を含む水溶性ポリマーとしては、例えば、カルボキシルアルキレンポリマー（例、カルボキシルビニルポリマー）、アクリル酸系ポリマー、カルボキシル基を有する多糖類が挙げられる。
アクリル酸系ポリマーとしては、例えば、ポリアクリル酸またはその塩、架橋型ポリアクリル酸またはその塩、（アクリル酸／アクリル酸アルキル（Ｃ１０−３０））共重合体（Ｃ１０−３０は、アルキルの炭素原子数が１０〜３０個であることを示す）、アクリル酸アルキル共重合体、メタクリル酸またはその塩、（アクリル酸／メタクリル酸）共重合体が挙げられる。
カルボキシ基を有する多糖類としては、例えば、カルボキシセルロース、カルボキシアルキルセルロース（アルキルおよびカルボキシアルキルセルロースの例および好ましい例については上述したとおり）、カルボキシアルキルデンプン（アルキルの例および好ましい例については上述したとおり。例：カルボキシメチルデンプン）、キサンタンガム、およびアルギン酸またはその塩が挙げられる。
【００５９】
（Ｃ）ゲル状組成物
本発明のゲル状組成物における、電解質性有効成分を含むポリマー粒子の配合量は、特に限定されるものではないが、例えば０．０１％（ｗｔ）以上、好ましくは０．０２％（ｗｔ）以上、より好ましくは０．０３％（ｗｔ）以上、さらにより好ましくは０．０５％（ｗｔ）以上であってもよい。配合量はまた、例えば２０％（ｗｔ）以下、好ましくは１５％（ｗｔ）以下、より好ましくは１０％（ｗｔ）以下、さらにより好ましくは８％（ｗｔ）以下であってもよい。より具体的には、配合量は、例えば０．０１〜２０％（ｗｔ）、好ましくは０．０２〜１５％（ｗｔ）、より好ましくは０．０３〜１０％（ｗｔ）、さらにより好ましくは０．０５〜８％（ｗｔ）であってもよい。本発明のゲル状組成物は、ポリマー粒子を１種または２種以上含んでいてもよい。
【００６０】
本発明のゲル状組成物におけるアニオン性水溶性ポリマーの配合量は、特に限定されるものではないが、例えば０．０１％（ｗｔ）以上、好ましくは０．０２％（ｗｔ）以上、より好ましくは０．０３％（ｗｔ）以上、さらにより好ましくは０．０５％（ｗｔ）以上であってもよい。配合量はまた、例えば２０％（ｗｔ）以下、好ましくは１５％（ｗｔ）以下、より好ましくは１０％（ｗｔ）以下、さらにより好ましくは５％（ｗｔ）以下であってもよい。より具体的には、配合量は、例えば０．０１〜２０％（ｗｔ）、好ましくは０．０２〜１５％（ｗｔ）、より好ましくは０．０３〜１０％（ｗｔ）、さらにより好ましくは０．０５〜５％（ｗｔ）であってもよい。本発明のゲル状組成物は、アニオン性水溶性ポリマーを１種または２種以上含んでいてもよい。
【００６１】
本発明のゲル状組成物における電解質性有効成分を含むポリマー粒子とアニオン性水溶性ポリマーとの重量比は、特に限定されるものではないが、電解質性有効成分を含むポリマー粒子の１重量部に対して、アニオン性水溶性ポリマーが例えば０．０１重量部以上、好ましくは０．０２重量部以上、より好ましくは０．０３重量部以上、さらにより好ましくは０．０４重量部以上、特に好ましくは０．０５重量部以上であってもよい。また、電解質性有効成分を含むポリマー粒子の１重量部に対して、アニオン性水溶性ポリマーが例えば１００重量部以下、好ましくは８０重量部以下、より好ましくは６０重量部以下、さらにより好ましくは４０重量部以下、特に好ましくは２０重量部以下であってもよい。より具体的には、電解質性有効成分を含むポリマー粒子の１重量部に対して、アニオン性水溶性ポリマーが例えば０．０１〜１００重量部、好ましくは０．０２〜８０重量部、より好ましくは０．０３〜６０重量部、さらにより好ましくは０．０４〜４０重量部、特に好ましくは０．０５〜２０重量部であってもよい。
【００６２】
本発明のゲル状組成物はまた、ポリマー粒子として、同種のポリマー粒子のみを含むものであっても、または異種のポリマー粒子を含むものであってもよい。用語「同種のポリマー粒子」とは、粒径および構成成分が同様であるポリマー粒子をいう。同じ条件（例、成分の種類および量、ならびに処理様式が同様である条件）下で製造されるポリマー粒子は、同種のポリマー粒子であると考えることができる。一方、用語「異種のポリマー粒子」とは、粒径および構成成分の一方または双方が異なるポリマー粒子をいう。異なる条件（例、成分の種類および量、ならびに処理条件のいずれかが異なる条件）下で製造されるポリマー粒子は、異種のポリマー粒子であると考えることができる。本発明のゲル状組成物は、ポリマー粒子として、同種のポリマー粒子のみを含むものであっても、所望の特性を十分に発揮できることから、粒子の調製／入手の負担の軽減等の観点から、好ましくは、同種のポリマー粒子のみを含んでいてもよい。したがって、本発明のゲル状組成物は、平均粒子径１μｍを超えるポリマー粒子を含まないものであってもよい。
【００６３】
本発明のゲル状組成物は、上記成分（Ａ）および（Ｂ）に加えて、水（例、蒸留水、滅菌蒸留水、精製水、生理食塩水）および／またはｐＨ調整剤を含んでいてもよい。
【００６４】
ｐＨ調整剤としては、例えば、酸性物質（例、塩酸、硫酸、硝酸）、アルカリ性物質（例、Ｎａ、Ｋ等のアルカリ金属、カルシウム等のアルカリ土類金属の水酸化物）が挙げられる。本発明のゲル状組成物のｐＨは、例えば５．０〜９．０であり、好ましくは５．５〜８．０である。
【００６５】
本発明のゲル状組成物はさらに、油分、界面活性剤、増粘剤、酸化防止剤、キレート剤、防腐剤、香料、色素等の成分を含んでいてもよい。これらの成分の具体的な種類および量は、適宜設定することができる。
【００６６】
本発明のゲル状組成物は、ポリマー粒子に含まれる電解質性有効成分を生体組織（例、角層（角質層）等の皮膚組織）に透過させることができる。したがって、本発明のゲル状組成物は、例えば、生体組織への電解質性有効成分の透過が所望される製品（例、化粧料、医薬品、医薬部外品）として、またはその製造原料として有用である。
【００６７】
好ましい実施形態では、本発明のゲル状組成物は化粧料である。
【００６８】
本発明の化粧料はまた、本発明のゲル状組成物に加えて、任意の追加成分（例、油分、界面活性剤、保湿剤、増粘剤、酸化防止剤、キレート剤、防腐剤、香料、色素）をさらに含むことができる。これらの成分の具体的な種類および量は、適宜設定することができる。
【００６９】
本発明の化粧料は、常法に従って、例えば皮膚、毛髪、頭皮等に適用可能な任意の形態の製剤とすることができる。
【００７０】
本発明の化粧料は、例えば、皮膚化粧料、毛髪化粧料、または頭皮化粧料として用いることができる。皮膚化粧料としては、例えば、乳液、化粧水、クリーム、ジェル、美容液、フェイスマスクが挙げられる。毛髪化粧料としては、例えば、毛髪用乳液、ヘアトリートメント、ヘアコンディショナー、シャンプー、ヘアローションが挙げられる。頭皮化粧料としては、例えば、育毛剤が挙げられる。
【００７１】
２．ゲル状組成物の調製方法
本発明のゲル状組成物は、（１）電解質性有効成分、およびセルロース誘導体またはその塩を含むポリマー粒子を調製し、（２）調製したポリマー粒子をアニオン性水溶性ポリマーと混合することにより調製することができる。
【００７２】
（１）電解質性有効成分を含むポリマー粒子の調製
電解質性有効成分、およびセルロース誘導体またはその塩を含むポリマー粒子の調製は、（ｉ）セルロース誘導体またはその塩（以下、必要に応じて、簡略化のため「ポリマー」と呼称する）を含む有機溶媒と（ｉｉ）水溶液とを、有機溶媒および水溶液の混合液としてＷ／Ｏ型分散液が形成されるように混合して、粒子を析出させることにより行われる。電解質性有効成分は、有機溶媒または水溶液のいずれに含まれていてもよく、その両方に含まれていてもよいが、好ましくは、水溶液に含まれる。
【００７３】
（ｉ）において、有機溶媒に含まれるポリマーは、有機溶媒に溶解できるポリマーである限り特に限定されないが、上述したような疎水性ポリマーが好ましい。有機溶媒中のポリマーの量は、有機溶媒中にポリマーが溶解できる量である限り特に限定されないが、例えば、０．０５〜３０％（ｗｔ）、好ましくは、０．１〜１５％（ｗｔ）、より好ましくは、０．２〜１０％（ｗｔ）、さらにより好ましくは、０．３〜７％（ｗｔ）である。
【００７４】
（ｉｉ）において、電解質性有効成分および水溶液は、上述したものと同様である。有機溶媒または水溶液中の電解質性有効成分の量は、有機溶媒または水溶液中に電解質性有効成分が溶解でき、かつポリマー粒子の使用目的の電解質性有効成分量を達成できる量である限り特に限定されないが、例えば０．０１〜５０％（ｗｔ）、好ましくは０．０２〜４０％（ｗｔ）、より好ましくは０．０５〜３０％（ｗｔ）、さらにより好ましくは０．１〜２０％（ｗｔ）である。有効成分としては、上述したような水溶性成分および疎水性成分のいずれも使用することができる。
【００７５】
ポリマーを含む有機溶媒は、水溶液（好ましくは、電解質性有効成分を含む水溶液）と混合したときにＷ／Ｏ（ウォーター・イン・オイル）型分散液が形成されるように、水溶液（好ましくは、電解質性有効成分を含む水溶液）が有機溶媒に溶解させたポリマーによって相分離できるものが用いられる。このような有機溶媒としては、例えば、ケトン溶媒（例、アセトン、メチルエチルケトン、メチルイソブチルケトン、メチルブチルケトン）、エーテル溶媒（例、ジエチルエーテル、テトラヒドロフラン、ジイソプロピルエーテル、ジオキサン）、アルコール溶媒（例、メタノール、エタノール、プロパノール、ブタノール）、非プロトン性極性溶媒（例、Ｎ−メチル−２−ピロリドン（ＮＭＰ）、ジメチルスルホキシド（ＤＭＳＯ）、Ｎ，Ｎ−ジメチルホルムアミド（ＤＭＦ）、Ｎ，Ｎ−ジメチルアセトアミド（ＤＭＡ））、カルボン酸溶媒（例、ギ酸、酢酸、プロピオン酸、酪酸、乳酸）、エステル溶媒（例、酢酸エチル、酢酸ブチル、プロピオン酸ブチル、酪酸ブチル）、ハロゲン化炭化水素系溶媒（例、クロロホルム、塩化メチレン、四塩化炭素、ジクロロエタン、トリクロロエタン、クロロベンゼン）、非芳香族炭化水素系溶媒（例、ペンタン、ヘキサン、ヘプタン、オクタン、シクロヘキサン、シクロペンタン）、芳香族炭化水素系溶媒（例、ベンゼン、トルエン、キシレン）、ならびにこれらの混合液が挙げられる。
【００７６】
好ましくは、有機溶媒は、ポリマー粒子を効率良く作製する等の観点から、水溶液（好ましくは水）と混和可能な有機溶媒である。水溶液と混和可能な有機溶媒としては、例えば、ケトン溶媒、エーテル溶媒、アルコール溶媒、非プロトン性極性溶媒、カルボン酸溶媒、エステル溶媒が挙げられる。水溶液と混和するが水と共沸しない有機溶媒の使用の観点から、好ましい有機溶媒は、アセトン、アルコール（例、メタノール）、またはアセトンを多く含んでいてもよいアセトン・アルコール混液である。
【００７７】
混合の際の温度は、有機溶媒および水溶液が液体状態にある温度である限り特に限定されないが、例えば、５〜５０℃、好ましくは１５〜４０℃である。混合の時間は、例えば、ポリマー粒子が形成される限り特に限定されないが、例えば、５〜６０分、好ましくは、１５〜３０分である。
【００７８】
一実施形態では、Ｗ／Ｏ型分散液が形成されるようにする上記混合は、例えば、（Ｉ）（ｉ）ポリマーを含む有機溶媒を、（ｉｉ）水溶液に徐々に添加することにより、行うことができる。電解質性有効成分は、有機溶媒または水溶液のいずれに含まれていてもよく、その両方に含まれていてもよいが、好ましくは、水溶液に含まれる。この場合、ポリマーを含む有機溶媒の添加量の増加により、Ｏ／Ｗ型分散液からＷ／Ｏ型分散液へと溶液の状態を変化させることができる。この場合、ポリマー粒子が形成されることが確認されている（参考例１〜１９を参照）。Ｏ／Ｗ型分散液からＷ／Ｏ型分散液へと溶液の状態の変化を引き起こすことにより、ポリマー粒子の生成量を増やすことができる。
【００７９】
別の実施形態では、Ｗ／Ｏ型分散液が形成されるようにする上記混合は、例えば、（ＩＩ）（ｉｉ）水溶液を、（ｉ）ポリマーを含む有機溶媒に徐々に添加することにより、行うことができる。電解質性有効成分は、有機溶媒または水溶液のいずれに含まれていてもよく、その両方に含まれていてもよいが、好ましくは、水溶液に含まれる。この場合、（ｉｉ）電解質性有効成分を含む水溶液の添加量を、（ｉ）ポリマーを含む有機溶媒の量に比し低く抑えることにより、Ｗ／Ｏ型分散液からＯ／Ｗ型分散液へと溶液の状態が変化しないように（換言すれば、Ｗ／Ｏ型分散液の状態が維持されるように）、設定することができる。この場合、ポリマー粒子が形成されることが確認されている（参考例２０を参照）。
【００８０】
好ましい実施形態では、電解質性有効成分を含むポリマー粒子の調製は、（ｉ’）第１ポリマーを含む有機溶媒と（ｉｉ’）電解質性有効成分および第２ポリマーの双方を含む水溶液とを、有機溶媒および水溶液の混合液としてＷ／Ｏ型分散液が形成されるように混合して、ポリマー粒子を析出させることを含む。ポリマー粒子の製造方法において、有機溶媒中の第１ポリマー、および水溶液中の第２ポリマーを併用することにより、製造されるポリマー粒子が、水溶性ゲルと硬質の両面の性質を持たせることができるという利点がある。
【００８１】
（ｉ’）において、第１ポリマー、有機溶媒、および有機溶媒中の第１ポリマーの量の定義、例および好ましい例は、（ｉ）で述べたポリマー、有機溶媒、および有機溶媒中のポリマーの量と同様である。
【００８２】
（ｉｉ’）において、電解質性有効成分、水溶液、および水溶液中の電解質性有効成分の量の定義、例および好ましい例は、（ｉｉ）で述べたものと同様である。
【００８３】
（ｉｉ’）において、水溶液に含まれる第２ポリマーは、水溶液に溶解できるポリマーである限り特に限定されないが、上述したような親水性ポリマーが好ましい。水溶液中のポリマーの量は、水溶液中にポリマーが溶解できる量である限り特に限定されないが、例えば、０．００１〜１５％（ｗｔ）、好ましくは、０．００３〜１０％（ｗｔ）、より好ましくは、０．００５〜７％（ｗｔ）、さらにより好ましくは、０．０１〜５％（ｗｔ）である。
【００８４】
好ましい特定の実施形態では、Ｗ／Ｏ型分散液が形成されるようにする上記混合は、例えば、（Ｉ’）（ｉ’）第１ポリマーを含む有機溶媒を、（ｉｉ’）電解質性有効成分および第２ポリマーの双方を含む水溶液に徐々に添加することにより、行うことができる。この場合、ポリマーを含む有機溶媒の添加量の増加により、Ｏ／Ｗ型分散液からＷ／Ｏ型分散液へと溶液の状態を変化させることができる。この場合、ポリマー粒子が形成されることが確認されている（参考例１〜１９を参照）。Ｏ／Ｗ型分散液からＷ／Ｏ型分散液へと溶液の状態の変化を引き起こすことにより、ポリマー粒子の生成量を増やすことができる。
【００８５】
別の実施形態では、Ｗ／Ｏ型分散液が形成されるようにする上記混合は、例えば、（ＩＩ’）（ｉｉ’）電解質性有効成分および第２ポリマーの双方を含む水溶液を、（ｉ’）第１ポリマーを含む有機溶媒に徐々に添加することにより、行うことができる。この場合、（ｉｉ’）電解質性有効成分および第２ポリマーの双方を含む水溶液の添加量を、（ｉ’）第１ポリマーを含む有機溶媒の量に比し低く抑えることにより、Ｗ／Ｏ型分散液からＯ／Ｗ型分散液へと溶液の状態が変化しないように（換言すれば、Ｗ／Ｏ型分散液の状態が維持されるように）、設定することができる。この場合、ポリマー粒子が形成されることが確認されている（参考例２０を参照）。
【００８６】
添加は、好ましくは、滴下により行うことができる。添加の間、溶液は撹拌条件下に置くことができる。撹拌条件は、溶液の量に応じて適宜設定することができる。例えば、最終液量が約４５ｍＬのスケールでは、２００〜８００ｒｐｍ（好ましくは４００ｒｐｍ）、最終液量が約１Ｌのスケールでは、８０〜２３０ｒｐｍである。
【００８７】
このようにして得られたポリマー粒子を用いて、本発明のゲル状組成物を調製することができる。ポリマー粒子は、本発明のゲル状組成物の調製前に粉末化することが好ましい。粉末化する方法としては、例えば、凍結乾燥、スプレードライ、流動層造粒、攪拌造粒、超臨界造粒、自然乾燥が挙げられる。
【００８８】
（２）調製したポリマー粒子とアニオン性水溶性ポリマーとの混合
本発明のゲル状組成物は、電解質性有効成分を含むポリマー粒子をアニオン性水溶性ポリマーと任意の様式で混合することにより調製することができる。例えば、本発明のゲル状組成物は、予め水溶液に撹拌して分散させたアニオン性水溶性ポリマーに、電解質性有効成分を含むポリマー粒子を加え、適温にてよく撹拌することにより調製することができる。必要に応じて、本発明のゲル状組成物は、ｐＨ調整剤（例、酸性物質、塩基性物質）でｐＨを中性に調整されてもよい。
【実施例】
【００８９】
次に実施例を示して本発明をさらに詳細に説明するが、本発明は以下の実施例に限定されるものではない。
【００９０】
＜製造例１＞  アスコルビン酸２−グルコシド含有ポリマー粒子の調製
先ず、下記３種の溶液を調製した。
【００９１】
（１）ポリマー液１
ポリマー液１は、エチルセルロース（ダウケミカル社製、ＳＴＤ７ＦＰ。重量平均分子量：５５，０２５）８ｇをアセトン６００ｍＬに溶解させることにより調製した。
【００９２】
（２）ポリマー液２
ポリマー液２は、ヒドロキシプロピルセルロース（日本曹達（株）製、ＳＬ。重量平均分子量：１００，０００）２ｇを水３００ｍＬに溶解させることにより調製した。
【００９３】
（３）有効成分含有液
有効成分含有液は、Ｌ−アスコルビン酸２−グルコシド（（株）林原製）２．０ｇを水３０ｍＬに溶解させることにより調製した。
【００９４】
次いで、４０℃、２５０ｒｐｍで攪拌されているポリマー液２に、有効成分含有液を滴下して均一な液体を得た。この均一な液体にポリマー液１を徐々に滴下した。ポリマー液１の適下の間、均一な液体を２５０ｒｐｍで撹拌した。ポリマー液１の滴下により液体が白濁し、滴下量の増加に応じてＯ／Ｗ型分散液からＷ／Ｏ型分散液へと懸濁液の状態が変化した。その結果、ポリマー液１の滴下により、Ｌ−アスコルビン酸２−グルコシド、ヒドロキシプロピルセルロース、およびエチルセルロースを含む粒子が自ずと速やかに析出し、このような粒子を含む懸濁液（Ｗ／Ｏ型分散液）が得られた。この懸濁液を攪拌しつつ減圧吸引してアセトンを除去し、水に分散した粒子液を得た。
【００９５】
（４）乾燥方法
得られた粒子液は、−８０℃で瞬間的に凍結させた後、３０ｍＴ以下の減圧度で、水分が十分に無くなるまで乾燥させた。
【００９６】
＜製造例２＞  ピロリドンカルボン酸Ｎａ含有ポリマー粒子の調製
製造例１のＬ−アスコルビン酸２−グルコシドを、ピロリドンカルボン酸Ｎａ（味の素（株）製。５０ｗｔ％水溶液）、４．０ｇ（固形分として、２．０ｇ）に変更し、同様の方法で調製した。
【００９７】
＜製造例３＞  ポリアスパラギン酸Ｎａ含有ポリマー粒子の調製
製造例１のＬ−アスコルビン酸２−グルコシドを、ポリアスパラギン酸Ｎａ（味の素（株）製、３０ｗｔ％水溶液、平均分子量５，０００）、６．７ｇ（固形分として２．０ｇ）に変更し、同様の方法で調製した。
【００９８】
＜実施例１〜５、比較例１〜６＞  ゲル状組成物の調製および評価
あらかじめ水に撹拌して分散させた成分（Ｂ）（アニオン性水溶性ポリマー）に、成分（Ａ）（有効成分含有ポリマー粒子）、または有効成分もしくは粒子構成ポリマーを加え、室温にてよく撹拌した。その後、ＮａＯＨにて、ｐＨを６．０〜７．０に調製し、ゲル状組成物を得た。得られたゲル状組成物を、以下の試験で評価した。結果を、表１、２に示す。
【００９９】
＜電解質に対する安定性＞
前記のように調製したゲル状組成物を５０ｍｌのバイアル瓶に充填し、室温にて一晩静置した。その後、Ｂ型粘度計（ＤＶＬ−Ｂ（株）トキメック、ローターＮｏ．４、６ｒｐｍ、２５℃、３０秒後）により、ゲル状組成物の粘度を測定した。また、有効成分が未配合である同濃度の単純高分子水溶液の粘度も同様に測定した。その後、下記の計算式から粘度減少率を算出し、下記に記載の基準により、判定した。
【０１００】
【数１】
2018118957.tif 000002
【０１０１】
Ａ：粘度減少率が、０％〜２０％である
Ｂ：粘度減少率が、２５％〜５０％である
Ｃ：粘度減少率が、５１％〜６５％である
Ｄ：粘度減少率が、６６％〜１００％である
【０１０２】
＜官能評価試験＞
[評価方法]
専門評価パネル１０名による使用テストを行い、塗布のしやすさ、べたつき、なめらかさについて下記基準により５段階評価し、さらにその平均点をもとめ判定した。
【０１０３】
［評価基準］
５点：非常に良好
４点：良好
３点：ふつう
２点：やや不良
１点：不良
【０１０４】
［判定基準］
Ａ：平均点４点以上
Ｂ：平均点３点以上〜４点未満
Ｃ：平均点２点以上〜３点未満
Ｄ：平均点２点未満
【０１０５】
【表１】
2018118957.tif 000003
【０１０６】
【表２】
2018118957.tif 000004
【０１０７】
以上より、（Ａ）有効成分を含むポリマー粒子、および（Ｂ）アニオン性水溶性ポリマーを含む本発明のゲル状組成物が、電解質に対する安定性、および使用性に優れることが示された。
【０１０８】
［参考例１］  粒子１の調製
先ず、下記３種の溶液を調製した。
（１）ポリマー液１
ポリマー液１は、エチルセルロース（ダウケミカル社製、ＳＴＤ７ＦＰ。重量平均分子量：５５，０２５）０．４ｇをアセトン３０ｍＬに溶解させることにより調製した。
（２）ポリマー液２
ポリマー液２は、ヒドロキシプロピルセルロース（日本曹達（株）製、ＳＬ。重量平均分子量：１００，０００）０．１ｇを水１５ｍＬに溶解させることにより調製した。
（３）有効成分含有液
有効成分含有液は、トラネキサム酸（丸善製薬（株）製）０．１ｇを水１．５ｍＬに溶解させることにより調製した。
【０１０９】
次に、４０℃、４００ｒｐｍで攪拌されているポリマー液２に、有効成分含有液を滴下して均一な液体を得た。この均一な液体にポリマー液１を徐々に滴下した。ポリマー液１の適下の間、均一な液体を４００ｒｐｍで撹拌した。ポリマー液１の滴下により液体が白濁し、滴下量の増加に応じてＯ／Ｗ型分散液からＷ／Ｏ型分散液へと懸濁液の状態が変化した。その結果、ポリマー液１の滴下により、トラネキサム酸、ヒドロキシプロピルセルロース、およびエチルセルロースを含む粒子が自ずと速やかに析出し、このような粒子を含む懸濁液（Ｗ／Ｏ型分散液）が得られた。この懸濁液を攪拌しつつ減圧吸引してアセトンを除去し、水に分散した粒子液を得た。その後、粒度分布をレーザー回折式粒度分布計（Ｍａｌｖｅｒｎ  Ｉｎｓｔｒｕｍｅｎｔｓ  Ｌｔｄ．製、ＺｅｔａｓｉｚｅｒＮａｎｏＳ）で評価した（下記の表３を参照）。
【０１１０】
また、得られた粒子を走査型電子顕微鏡で撮影した。走査型電子顕微鏡写真を図１に示す。
【０１１１】
［参考例２］  粒子２の調製
参考例１のトラネキサム酸量を２．０ｇに変えて、かつトラネキサム酸を有効成分含有液に溶解した溶液を調製せずに、トラネキサム酸をポリマー液２に直接溶解させ、ポリマー液１とポリマー液２を用いた以外は参考例１と同様に粒子液を調製し、粒度分布を測定した（下記の表３を参照）。
【０１１２】
［参考例３］  粒子３の調製
先ず、下記３種の溶液を調製した。
（１）ポリマー液１
ポリマー液１は、エチルセルロース（ダウケミカル社製、ＳＴＤ７ＦＰ。重量平均分子量：５５，０２５）８ｇをアセトン６００ｍＬに溶解させることにより調製した。
（２）ポリマー液２
ポリマー液２は、ヒドロキシプロピルセルロース（日本曹達（株）製、ＳＬ。重量平均分子量：１００，０００）２ｇを水３００ｍＬに溶解させることにより調製した。
（３）有効成分含有液
有効成分含有液は、トラネキサム酸（丸善製薬（株）製）２ｇを水３０ｍＬに溶解させることにより調製した。
【０１１３】
次に、４０℃、２３０ｒｐｍで攪拌されているポリマー液２に、有効成分含有液を滴下して均一な液体を得た。この均一な液体にポリマー液１を徐々に滴下した。ポリマー液１の適下の間、均一な液体を４００ｒｐｍで撹拌した。ポリマー液１の滴下により液体が白濁し、滴下量の増加に応じてＯ／Ｗ型分散液からＷ／Ｏ型分散液へと懸濁液の状態が変化した。その結果、ポリマー液１の滴下により、トラネキサム酸、ヒドロキシプロピルセルロース、およびエチルセルロースを含む粒子が自ずと速やかに析出し、このような粒子を含む懸濁液（Ｗ／Ｏ型分散液）が得られた。この懸濁液を攪拌しつつ減圧吸引してアセトンを除去し、水に分散した粒子液を得た。その後、粒度分布をレーザー回折式粒度分布計（Ｍａｌｖｅｒｎ  Ｉｎｓｔｒｕｍｅｎｔｓ  Ｌｔｄ．製、ＺｅｔａｓｉｚｅｒＮａｎｏＳ）で評価した（下記の表３を参照）。
【０１１４】
［参考例４］  粒子４の調製
参考例１のエチルセルロースをヒプロメロース酢酸エステルコハク酸エステル（信越化学工業（株）、ＡＳ−ＭＧ。重量平均分子量：１８，０００）に、ポリマー液１のアセトンをメタノールに変えた以外は参考例１と同様に粒子液を調製し、粒度分布を測定した（下記の表３を参照）。
【０１１５】
［参考例５］  粒子５の調製
参考例１のエチルセルロースをヒプロメロースフタル酸エステル（信越化学工業（株）、ＨＰ−５５。重量平均分子量：８４，０００）に変えた以外は参考例１と同様に粒子液を調製し、粒度分布を測定した（下記の表３を参照）。なお、用いたヒプロメロースフタル酸エステル（ＨＰ−５５）は、ｐＨ溶解性≧５．５、表示粘度４０ｍＰａ・ｓ〔２０℃におけるメタノール／ジクロルメタン溶液（１：１）の１０％溶液粘度（日本薬局方）〕の特性を有する。
【０１１６】
［参考例６］  粒子６の調製
参考例１のエチルセルロースをメタクリル酸コポリマーＳ（エボニック社製、Ｓ−１００。重量平均分子量：１２５，０００）に変えた以外は参考例１と同様に粒子液を調製し、粒度分布を測定した（下記の表３を参照）。
【０１１７】
［参考比較例１］  比較用粒子１の調製
参考例１の（３）有効成分含有液（トラネキサム酸０．１ｇを水１．５ｍＬに溶解させたもの）を水１．５ｍＬに変えた以外は参考例１と同様に粒子液を調製し、粒度分布を測定した（下記の表３を参照）。
【０１１８】
（参考例１〜６、および参考比較例１の結果のまとめ）
参考例１〜６、および参考比較例１において測定された粒度分布の結果を表３に示す。
【０１１９】
【表３】
2018118957.tif 000005
【０１２０】
［参考例７］  粒子７の調製
参考例１のトラネキサム酸０．１ｇを食用赤色３号（保土谷化学工業製）０．０１ｇに変更した以外は参考例１と同様にして、実験を行った。その結果、粒子の形成が確認された。
【０１２１】
［参考例８〜１１］  粒子８〜１１の調製
参考例３のトラネキサム酸を、Ｌ−アルギニン（味の素製）、Ｌ−ヒスチジン（味の素製）、グルタミルリジン（味の素製）、およびＤ−アラニン（東京化成工業製）からなる群より選ばれるいずれか一つの物質に変更した以外は参考例３と同様にして、実験を行った。その結果、いずれの物質を用いた場合も、粒子の形成が確認された。
【０１２２】
［参考例１２、１３］  粒子１２、１３の調製
参考例３のトラネキサム酸を、Ｌ−バリン（味の素製）、Ｌ−グルタミン酸ナトリウム（味の素製）のいずれかの物質に、アセトンをメタノールに変更した以外は参考例３と同様にして、実験を行った。その結果、いずれの物質を用いた場合も、粒子の形成が確認された。
【０１２３】
［参考例１４］  粒子１４の調製
参考例３のトラネキサム酸２ｇをピロリドンカルボン酸（ＰＣＡ）ナトリウム塩５０％（ｗｔ）水溶液（味の素製、ＮＬ−５０）４ｇに変更した以外は参考例３と同様にして、実験を行った。その結果、粒子の形成が確認された。
【０１２４】
［参考例１５］  ヒドロキシプロピルセルロースのグレードの検討
参考例７のヒドロキシプロピルセルロース（ＨＰＣ）のグレードを下記表４に示すとおりに変更した以外は、参考例７と同様にして、実験を行った。その結果、粒子の形成が確認された（表４）。
【０１２５】
【表４】
2018118957.tif 000006
【０１２６】
［参考例１６］  エチルセルロースのグレードの検討
参考例７のエチルセルロース（ＥＣ）のグレードを下記表５に示すとおりに変更した以外は、参考例７と同様にして、実験を行った。その結果、粒子の形成が確認された（表５）。
【０１２７】
【表５】
2018118957.tif 000007
【０１２８】
［参考例１７］  ヒプロメロース酢酸エステルコハク酸エステルのグレードの検討
参考例４のヒプロメロース酢酸エステルコハク酸エステル（信越化学工業（株）、ＡＳ−ＭＧ）のグレードを下記表６に示すとおりに変更した以外は、参考例４と同様にして、実験を行った。その結果、粒子の形成が確認された。
【０１２９】
【表６】
2018118957.tif 000008
【０１３０】
［参考例１８］  メタクリル酸コポリマーのグレードの検討
参考例６のメタクリル酸コポリマーＳ（エボニック社製、Ｓ−１００）をメタクリル酸コポリマーＬ（エボニック社製、Ｌ１００。重量平均分子量：１２５，０００）に変更した以外は、参考例６と同様にして、実験を行った。その結果、メタクリル酸コポリマーＬ（Ｌ１００）では平均粒子径７４７ｎｍの粒子の形成が確認された。
【０１３１】
［参考例１９］  １種のポリマーを用いた粒子の調製の検討
（１）疎水性ポリマーを含まない有機溶媒の使用
参考例１のトラネキサム酸０．１ｇを食用赤色３号（保土谷化学工業製）０．０１ｇにし、エチルセルロースを使用しなかった他は、参考例１と同様にして、実験を行った。その結果、粒子の形成は確認されなかった。
以上より、疎水性ポリマーを含まない有機溶媒（ポリマー液１の代わりの非ポリマー液）、および親水性ポリマーを含む水溶液（ポリマー液２）を用いた場合には、粒子が形成されないことが確認された。
（２）親水性ポリマーを含まない水溶液の使用
参考例１のトラネキサム酸０．１ｇを食用赤色３号（保土谷化学工業製）０．０１ｇにし、ヒドロキシプロピルセルロースを使用しなかった他は、参考例１同様にして、実験を行った。その結果、粒子の形成が確認された（動的光散乱測定結果：平均粒子径２１７ｎｍ）。
以上より、疎水性ポリマーを含む有機溶媒（ポリマー液１）、および親水性ポリマーを含まない水溶液（ポリマー液２の代わりの非ポリマー液）を用いた場合には、粒子が形成されることが確認された。
【０１３２】
［参考例２０］  Ｏ／Ｗ型分散液からＷ／Ｏ型分散液への状態の変化を伴わない、粒子の調製
参考例１のトラネキサム酸０．１ｇを食用赤色３号（保土谷化学工業製）０．０１ｇに、ポリマー液２および有効成分含有液の混合液をポリマー液１に滴下することに変更した以外は参考例１と同様にして、実験を行った。本実験条件では、多量の有機溶媒に少量の水溶液を添加しているので、参考例１で確認された、Ｏ／Ｗ型分散液からＷ／Ｏ型分散液への状態の変化を伴わない。その結果、上記状態の変化を伴わずとも、粒子の形成が確認された。
【０１３３】
［参考例２１、２２、２３］  粒子１５、１６、１７の調製
参考例１のトラネキサム酸に代えて、４−ヒドロキシ安息香酸メチル（メチルパラベン、純正化学製）、ミノキシジル（東京化成製）、またはジヒドロキシカプシエイト（味の素製）のいずれかの有効成分を、有効成分含有液の調製をせずにポリマー液１に溶解した以外は、実施例１と同様にして、実験を行った。その結果、いずれの物質を用いた場合も、粒子の形成が確認された。また、有効成分を水溶液ではなく有機溶媒（ポリマー液１）に溶解させることにより、有効成分を含有する粒子が得られることが確認された。
【０１３４】
［参考試験例１］  表皮モデル透過性評価１
先ず、参考例３で調製した粒子液を遠心分離機（日立工機（株）製、ＣＦ−１５ＲＮ）で１５分間遠心加速度２１５００×ｇで遠心分離後、取り除いた上澄みと同量の水を加えて再分散させる洗浄操作を実施し、精製粒子液を得た。この精製粒子液の一部について、再度遠心分離にて洗浄液と粒子を分離し、粒子部分からメタノールを含む高速クロマトグラフの移動相等でトラネキサム酸を抽出した液を分析して、粒子中のトラネキサム酸量をあらかじめ求めた。その結果、粒子の重量に対するトラネキサム酸量は、６％（ｗｔ）であった。
【０１３５】
次に、３次元培養表皮モデル（（株）ジャパン・ティッシュ・エンジニアリング製、エピ・モデル１２）をセットしたジャケット付静置型フランツセル（パーメギア社製）のドナー側に、トラネキサム酸量として０．２ｍｇ含むように精製粒子液を載せ、２４時間後のレシーバー側のトラネキサム酸濃度を高速クロマトグラフ（日本ウォーターズ（株）製、Ｈ−ＣＬＡＳＳ）で測定し、透過量を求めた（下記の表７を参照）。
【０１３６】
［参考試験例２］  表皮モデル透過性評価２
参考試験例１の遠心精製に用いた粒子液を参考例４で調製した粒子液に変えた以外は参考試験例１と同様に表皮モデル透過性を評価した（下記の表７を参照）。
【０１３７】
［参考比較試験例１］  表皮モデル透過性評価３
参考試験例１の精製粒子液を４ｍｇ／ｍＬトラネキサム酸水溶液に変えた以外は参考試験例１と同様に表皮モデル透過性を評価した（下記の表７を参照）。
【０１３８】
［参考比較試験例２］  表皮モデル透過性評価４
参考試験例１の遠心精製に用いた粒子液を参考比較例１で調製した粒子液に変え、トラネキサム酸量として０．２ｍｇを後から添加した以外は参考試験例１と同様に表皮モデル透過性を評価した（下記の表７を参照）。
【０１３９】
（参考試験例１、２、および参考比較試験例１、２の結果のまとめ）
参考試験例１、２、および参考比較試験例１、２において２４時間後の透過量の結果を表７に示す。
【０１４０】
【表７】
2018118957.tif 000009
【０１４１】
［参考試験例３］  粒子の性状の確認
参考例３で得られた粒子液を自然乾燥させて走査型電子顕微鏡で観察した外観より、参考例３で得られた粒子の表面が硬質であり、また、当該粒子が真球状であることが確認された（図２）。
【０１４２】
また、参考例３で得られた粒子液５０μＬをポリスチレン基板上に滴下し、２４時間室温（２５℃）にて自然乾燥させて調製された、ポリスチレン基板上に形成された粒子膜に、２０μＬの水滴を滴下して側面から画像を撮影した。その画像から画像処理ソフトウエアｉｍａｇｅ  Ｊを用いて接触角を計測したところ、上記粒子膜上の水の接触角（内角）は４３．９度であった。一方、ポリスチレン基板に２０μＬの水滴を滴下して同様に接触角を計測したところ、ポリスチレン基板上の水の接触角（内角）は７８．４度であった。上記粒子膜上の水の接触角は、ポリスチレン基板上の水の接触角に比べて小さい値を示したことから、参考例３で得られた粒子の表面は親水性的な性質を有することが確認された。
【０１４３】
さらに、参考例３で調製した調製した粒子を、１ｍＭ  ＮａＣｌ水溶液中の電気泳動移動度の測定（Ｍａｌｖｅｒｎ  Ｉｎｓｔｒｕｍｅｎｔｓ  Ｌｔｄ．製、ＺｅｔａｓｉｚｅｒＮａｎｏＳ）に付した。その結果、電気泳動による移動度は、−４．１±０．１２μｍｃｍ／Ｖｓであった。０μｍｃｍ／Ｖｓからの絶対値が大きいことから、粒子は親水性ゲル粒子ではないことが確認された。
【０１４４】
以上の結果より、参考例３で調製した粒子は、表面がポリスチレン粒子のような硬質さと、ポリアクリルアミドやポリＮ，Ｎイソプロピルアクリルアミド粒子のような軟質のゲル様の両方の性質を有することが確認された。また、一旦形成された粒子を、油、有機溶媒または水に分散させても瞬時に溶解して壊れることが無いことも確認された。
【０１４５】
［参考試験例４］  粒子の保存性および凝集性の評価
（１）非凍結条件下での保存性の評価
参考例１〜２０で調製した粒子液は、冷蔵（４℃）にて１．５年保存後も凝集することなく粒子状態を維持していた。よって、本発明の粒子は、保存性に優れることが確認された。
（２）凍結乾燥後の粒子分散能の評価
参考例３で調製した粒子液を攪拌減圧吸引によって、水を１０分の１に減らし、凍結乾燥して粉体を得た。この粉体を再度固形分濃度３％（ｗｔ）になるように水に分散させたところ元通りの粒子液になることを確認した。
（３）スプレードライ後の粒子分散能の評価
参考例３で調製した粒子液を攪拌減圧吸引によって、水を１０分の１に減らし、スプレードライ（日本ビュッヒ製Ｂ−２９０）して粉体を得た。この粉体を再度固形分濃度３％（ｗｔ）になるように水に分散させたところ元通りの粒子液になることを確認した。
【０１４６】
［参考試験例５］  表皮モデル透過性評価５
上述したように得られた粒子１５、１６、１７について、参考試験例１、２、参考比較試験例１、２と同様の方法において、表皮モデル透過性の評価を行った。その結果、有効成分を含有するこれらの粒子は、表皮モデルにおいて、有効成分の単純溶液よりも透過性が高いことが確認された。
【０１４７】
［参考比較例２〜１９］  比較用粒子２〜１９の調製
参考例７のポリマー液１のエチルセルロース０．４ｇをポリ乳酸グリコール酸ブロック共重合体（ＰＬＧＡ５０１５、和光純薬製）、セタノール（ＮＡＡ−４４、日油製）、白色ワセリン（小城製薬製）、カスターワックス（日油製）、ステアリルアルコール（ＮＡＡ−４５、日油製）、ステアリン酸（ＮＡＡ−１８０Ｐ−１、日油製）、プロピレングリコールカプリル酸エステル（ＳＥＦＳＯＬ−２１８、日光ケミカルズ製）、プロピレングリコールジカプリル酸エステル（ＳＥＦＳＯＬ−２２８、日光ケミカルズ製）、親油型モノオレイン酸グリセリン（ＭＧＯ、日光ケミカルズ製）、親油型モノステアリン酸グリセリン（ＭＧＳ−ＡＭＶ、日光ケミカルズ製）、親油型モノステアリン酸グリセリン（ＭＧＳ−ＢＭＶ、日光ケミカルズ製）、ジステアリン酸ポリエチレングリコール（ＣＤＳ−６０００Ｐ、日光ケミカルズ製）、ショ糖脂肪酸エステル（Ｌ−５９５、三菱化学フーズ製）、ショ糖脂肪酸エステル（Ｓ−５７０、三菱化学フーズ製）、ショ糖脂肪酸エステル（Ｓ−７７０、三菱化学フーズ製）、ステアリン酸ポリオキシル４０（ＮＩＫＫＯＬ  ＭＹＳ−４０ＭＶ、日光ケミカルズ製）、セトマクロゴール１０００（ＮＩＫＫＯＬ  ＢＣ−２３、日光ケミカルズ製）、ポリオキシエチレン（１６０）ポリオキシプロピレン（３０）グリコール（プロノン＃１８８、日油製）、ポビドン（Ｋ−３０、ＢＡＳＦ製）、コポリビドン  （ＶＡ６４、ＢＡＳＦ製）、飽和ポリグリコール化グリセリド（Ｇｅｌｕｃｉｒｅ５０／１３、Ｇａｔｔｅｆｏｓｓｅ製）、ＰＥＧ２００００（和光純薬工業製）、ポリビニルアルコール（ＪＭＰ−１０Ｌ、日本酢ビ・ポバール製）、ポリビニルアルコール（ＬＬ−８１０、日本酢ビ・ポバール製）、ポリビニルアルコール（ＬＬ−９２０、日本酢ビ・ポバール製）、ポリビニルアルコール（ＬＬ−９４０、日本酢ビ・ポバール製）０．１ｇに、アセトン３０ｍＬを１５ｍＬに、ポリマー液２のヒドロキシプロピルセルロース０．１ｇをポリビニルアルコール（ＥＧ−０５、日本合成化学工業製）０．６ｇに、水１５ｍＬを３０ｍＬに変更し、ポリソルベート８０を０．１３ｇ加えた以外は、参考例７と同様に、実験を行った（表８、９）。その結果、いずれの物質を用いた場合も、粒子の形成が確認された。しかしながら、３次元培養表皮モデルを用いた透過性の評価にて、２４時間以内に透過性を示さなかった。
【０１４８】
［参考比較例２０〜２７］  比較用粒子２０〜２７の調製
参考比較例２のポリマー液１のアセトンに代えて、水を用いた以外は、参考比較例２と同様に、実験を行った（表１０）。その結果、いずれの物質を用いた場合も、粒子の形成が確認された。しかしながら、３次元培養表皮モデルを用いた透過性の評価にて、２４時間以内に透過性を示さなかった。
【０１４９】
［参考比較例２８、２９］  比較用粒子２８、２９の調製
参考比較例２のポリマー液２のポリビニルアルコールに代えて、ポビドン（Ｋ−９０、ＢＡＳＦ製）、ＰＥＧ６０００（和光純薬工業製）のいずれかの成分を用いた以外は、参考比較例２と同様に、実験を行った（表１０）。その結果、いずれの物質を用いた場合も、粒子の形成が確認された。しかしながら、３次元培養表皮モデルを用いた透過性の評価にて、２４時間以内に透過性を示さなかった。
【０１５０】
【表８】
2018118957.tif 000010
【０１５１】
【表９】
2018118957.tif 000011
【０１５２】
【表１０】
2018118957.tif 000012
【産業上の利用可能性】
【０１５３】
本発明のゲル状組成物は、例えば、化粧料として有用である。
【図１】
2018118957.tif 000013
【図２】
2018118957.tif 000014
【手続補正書】
【提出日】平成30年5月14日(2018.5.14)
【手続補正１】
【補正対象書類名】特許請求の範囲
【補正対象項目名】全文
【補正方法】変更
【補正の内容】
【特許請求の範囲】
【請求項１】
下記成分（Ａ）ならびに（Ｂ）を含む、ゲル状組成物：
（Ａ）（１）電解質性有効成分、および（２）親水性ポリマーおよび疎水性ポリマーを含む２種以上のポリマーの混合物を含み、
親水性ポリマーまたは疎水性ポリマーの少なくとも一方として、セルロース誘導体またはその塩を含むポリマー粒子；ならびに
（Ｂ）アニオン性水溶性ポリマー。
【請求項２】
前記ポリマー粒子が１〜１０００ｎｍの体積分布平均粒子径を有する、請求項１記載のゲル状組成物。
【請求項３】
電解質性有効成分が前記ポリマー粒子内部に含まれる、請求項１または２記載のゲル状組成物。
【請求項４】
前記ポリマー粒子が、以下（ｉ）〜（ｉｉｉ）からなる群より選ばれる１以上の性質を有する、請求項１〜３のいずれか一項記載のゲル状組成物：
（ｉ）粒子膜上の水の接触角が、２０〜７０度である；
（ｉｉ）ポリスチレン基板上の水の接触角に対する、粒子膜上の水の接触角の比率が、０．２〜０．９の範囲内である；および
（ｉｉｉ）電気泳動による移動度の絶対値が２μｍｃｍ／Ｖｓ以上である。
【請求項５】
前記電解質性有効成分が保湿剤または美白剤である、請求項１〜４のいずれか一項記載のゲル状組成物。
【請求項６】
前記セルロース誘導体が、ヒドロキシプロピルセルロース、エチルセルロース、ヒプロメロースおよびそれらのエステル誘導体からなる群より選ばれる１種以上のポリマーである、請求項１〜５のいずれか一項記載のゲル状組成物。
【請求項７】
前記エステル誘導体が、酢酸エステル、酪酸エステル、コハク酸エステル、グリコール酸エステル、プロピオン酸エステル、フタル酸エステル、およびこれらのエステルの２以上の組み合わせからなる群より選ばれるエステル誘導体である、請求項６記載のゲル状組成物。
【請求項８】
前記ポリマー粒子が界面活性剤を実質的に含まない、請求項１〜７のいずれか一項記載のゲル状組成物。
【請求項９】
前記アニオン性水溶性ポリマーが、カルボキシル基を含むアニオン性水溶性ポリマーである、請求項１〜８のいずれか一項記載のゲル状組成物。
【請求項１０】
下記成分（Ａ）ならびに（Ｂ）：
（Ａ）（１）電解質性有効成分、ならびに（２）ヒドロキシアルキルセルロース、ヒドロキシセルロース、カルボキシアルキルセルロース、カルボキシセルロース、カチオン化セルロース、およびそれらのエステル誘導体からなる群より選ばれるセルロース誘導体またはその塩を含むポリマー粒子；ならびに
（Ｂ）アニオン性水溶性ポリマーを含み、
前記ポリマー粒子が１〜１０００ｎｍの体積分布平均粒子径を有する、ゲル状組成物。
【請求項１１】
ポリマー粒子が、疎水性ポリマーをさらに含む、請求項１０記載のゲル状組成物。
【請求項１２】
ポリマー粒子が、アルキルセルロース、ヒドロキシアルキルアルキルセルロース、疎水化セルロース、およびそれらのエステル誘導体からなる群より選ばれるセルロース誘導体またはその塩をさらに含む、請求項１０または１１記載のゲル状組成物。
【請求項１３】
ヒドロキシアルキルセルロース、カルボキシアルキルセルロース、アルキルセルロース、およびヒドロキシアルキルアルキルセルロースにおけるアルキルが、炭素原子数１〜４のアルキルである、請求項１０〜１３のいずれか一項記載のゲル状組成物。
【請求項１４】
ゲル状組成物が化粧料である、請求項１〜１３のいずれか一項記載のゲル状組成物。